(57)【要約】【課題】長期間に渡りアメリカザリガニを誘引できる組成物の提供。【解決手段】下記（１）と（２）を含有するアメリカザリガニ誘引用組成物。（１）ポリフッ化ビニリデン系樹脂９５〜５０質量％とポリメタクリル酸エステル系樹脂５〜５０質量％（両者の合計を１００質量％とする）を含有する樹脂組成物。（２）誘引剤。該アメリカザリガニ誘引用組成物を含有するアメリカザリガニ誘引シート。該アメリカザリガニ誘引シートをアメリカザリガニが生息する場所に設置し、アメリカザリガニを誘引する誘引方法。【選択図】なし【特許請求の範囲】
【請求項１】
下記（１）と（２）を含有するアメリカザリガニ誘引用組成物。
（１）ポリフッ化ビニリデン系樹脂９５〜５０質量％とポリメタクリル酸エステル系樹脂５〜５０質量％（両者の合計を１００質量％とする）を含有する樹脂組成物
（２）誘引剤
【請求項２】
誘引剤が動物性誘引剤と植物性誘引剤からなる群の１種以上である請求項１記載のアメリカザリガニ誘引用組成物。
【請求項３】
請求項１又は２記載のアメリカザリガニ誘引用組成物を含有するアメリカザリガニ誘引シート。
【請求項４】
請求項３記載のアメリカザリガニ誘引シートをアメリカザリガニが生息する場所に設置し、アメリカザリガニを誘引する誘引方法。
【請求項５】
請求項１又は２記載のアメリカザリガニ誘引用組成物をシートに成形することにより得られるアメリカザリガニ誘引シートの製造方法。
【発明の詳細な説明】
【技術分野】
【０００１】
本発明は、アメリカザリガニを誘引する組成物に関する。
【背景技術】
【０００２】
アメリカザリガニは、北アメリカ大陸南部を原産とし、１９２７年に食用ウシガエルの餌として日本に導入されている。その後、日本全国に生息域を拡大し、水田地帯等全国の湿地環境に広く分布している。日本では外来生物法により、アメリカザリガニが要注意外来生物に指定されている。アメリカザリガニは、関東地方から南の地域の水田に生息しており、畦を介して排水路に隣接する水田内から巣穴を掘っている。排水路側に巣穴が貫通すると、水田内の水が漏水する被害が発生していた。従来、巣穴を見つけた場合は、簡易的に穴を埋めたり、塞いだりする対応、畦畔から排水路への漏水を防止するためにシートを埋設する対応（非特許文献１）、アメリカザリガニを餌で誘引し、アメリカザリガニを捕獲することによりアメリカザリガニを駆除する対応（非特許文献２）が検討されている。
【０００３】
非特許文献２では、アメリカザリガニが好む餌を検討しており、何れも、生の餌で検討しているので、アメリカザリガニを継続的に捕獲するために何度も餌を入れ替える必要があった。
【０００４】
何度も餌を入れ替えたりせずに誘引効果を持続する組成物としては、（ａ）水不溶性重合体、（ｂ）誘引剤、及び、（ｃ）食用油又は糖蜜からなる、飼料（特許文献１）、可撓性かつ弾性材料から形成された本体を含み、前記材料は少なくとも１種の炭水化物及び少なくとも１種のタンパク質を含み、かつ生物分解性であり、本体は、魚の天然餌源の一般的な形状に形成される生物分解性擬似餌（特許文献２）、水産動物に対する誘引物質と高分子基材とを含み、水中で持続的に該誘引物質を放出することができる水産動物誘引用の組成物（特許文献３）等が提案されている。
【０００５】
特許文献１は、樹脂成分としてエチレン系不飽和共単量体との共重合体類を用いて効果を持続する方法である。本発明は、ポリフッ化ビニリデン系樹脂とポリメタクリル酸エステル系樹脂の混合物を用いるものであり、組成が特許文献１と異なる。
【０００６】
特許文献２は、生分解性のある水性ゴムを高分子成分としているので、本発明の樹脂とは組成が異なる。
【０００７】
特許文献３は、高分子基材が天然高分子ハイドロゲル又は合成高分子ハイドロゲルであり、天然高分子ハイドロゲルがゼラチン、ヒアルロン酸、ヒドロキシプロピルメチルセルロース、又は寒天からなる群から選ばれる天然高分子のハイドロゲルであり、合成高分子ハイドロゲルが高吸水性高分子のハイドロゲルである。よって、本発明とは組成が異なる。
【０００８】
フッ化ビニリデン系樹脂９５〜５０質量部及びメタクリル酸エステル系樹脂５〜５０質量部を主成分とする組成物（Ａ）を表面層とし、メタクリル酸エステル系樹脂９５〜５質量部、フッ化ビニリデン系樹脂５〜９５質量部及び紫外線吸収剤０．１〜１５質量部を主成分とする組成物（Ｂ）を裏面層とすることを特徴とするフッ素樹脂系耐候フィルムが提案されている（特許文献４）。
特許文献４は、誘引剤を混合すると、長期間に渡りアメリカザリガニを誘引できるシートになることを記載していない。
【０００９】
重量平均分子量５万〜５０万のポリ乳酸を主成分として構成された畦畔シート、生分解性脂肪族ポリエステルを主成分として構成され、水稲栽培に被害を与える動植物の忌避剤を含む畦畔シートが提案されている（特許文献５）。特許文献５は、安定性の良好なポリフッ化ビニリデン系樹脂とポリメタクリル酸エステル系樹脂の混合物からなるシートを用いることにより、長期間に渡りアメリカザリガニを誘引できることを記載していない。
【００１０】
（３Ｓ，４Ｒ）−３，７−ジメチル−６−オクテン−４−オリドが固体材料に含浸されているシバツトガのための誘引剤であり、固体材料が、ポリフッ化ビニリデン等から選択される誘引剤が提案されている（特許文献６）。特許文献６は、ポリフッ化ビニリデン系樹脂とポリメタクリル酸エステル系樹脂の混合物を記載していない。
【先行技術文献】
【非特許文献】
【００１１】
【非特許文献１】若杉他：アメリカザリガニによる水田漏水実態とその対策技術（その１）、農業農村工学会講演要旨、ｐｐ．８３４−８３５、２００７
【非特許文献２】石田他：水辺ビオトープ管理におけるザリガニ駆除方法の検討、人と自然、Ｎｏ．１９、ｐｐ．４３−４９、２００８
【特許文献】
【００１２】
【特許文献１】特開昭６２−９６０４７号公報
【特許文献２】特表２００５−５０１５４０号公報
【特許文献３】特開平１０−１９１８９８号公報
【特許文献４】特開平１−２６２１３３号公報
【特許文献５】特開平１０−２５３３６号公報
【特許文献６】特開平４−２０８２７６号公報
【発明の概要】
【発明が解決しようとする課題】
【００１３】
本発明は、長期間に渡りアメリカザリガニを誘引できる組成物を提供する。
【課題を解決するための手段】
【００１４】
即ち、本発明は、下記（１）と（２）を含有するアメリカザリガニ誘引用組成物であり、
（１）ポリフッ化ビニリデン系樹脂９５〜５０質量％とポリメタクリル酸エステル系樹脂５〜５０質量％（両者の合計を１００質量％とする）を含有する樹脂組成物
（２）誘引剤
誘引剤が動物性誘引剤と植物性誘引剤からなる群の１種以上である該アメリカザリガニ誘引用組成物であり、該アメリカザリガニ誘引用組成物を含有するアメリカザリガニ誘引シートであり、該アメリカザリガニ誘引シートをアメリカザリガニが生息する場所に設置し、アメリカザリガニを誘引する誘引方法であり、該アメリカザリガニ誘引用組成物をシートに成形することにより得られるアメリカザリガニ誘引シートの製造方法である。
【発明の効果】
【００１５】
本発明は、長期間に渡りアメリカザリガニを誘引できる。
【発明を実施するための形態】
【００１６】
本発明のアメリカザリガニ誘引用組成物（以下組成物ということもある）は、ポリフッ化ビニリデン系樹脂９５〜５０質量％とポリメタクリル酸エステル系樹脂５〜５０質量％（両者の合計を１００質量％とする）を含有する。
【００１７】
本発明のポリフッ化ビニリデン系樹脂とは、フッ化ビニリデンのホモポリマー、又は、フッ化ビニリデンと共重合可能な単量体との共重合体をいう。共重合可能な単量体としては、例えば、４フッ化エチレン、６フッ化プロピレン、３フッ化塩化エチレン、フッ化ビニル等が挙げられる。これらの中では、耐候性の点で、フッ化ビニリデンのホモポリマーが好ましい。
【００１８】
本発明のポリメタクリル酸エステル系樹脂とは、メタクリル酸メチルのホモポリマー、又は、メタクリル酸メチルと共重合可能な単量体との共重合体をいい、例えば、ポリメタクリル酸メチルとアクリル系ゴムとのブレンド物等をいう。共重合可能な単量体としては、炭素数２〜４のメタクリル酸エステル、アクリル酸ブチルをはじめとする炭素数１〜８のアクリル酸エステル、スチレン、α−メチルスチレン、アクリロニトリル、アクリル酸、他のエチレン性不飽和モノマー等が挙げられる。これらの中では、成形性の点で、メタクリル酸メチルのホモポリマーが好ましい。
【００１９】
本発明のポリフッ化ビニリデン系樹脂とポリメタクリル酸エステル系樹脂の混合割合は、ポリフッ化ビニリデン系樹脂とポリメタクリル酸エステル系樹脂の合計１００質量％中、ポリフッ化ビニリデン系樹脂９５〜５０質量％とポリメタクリル酸エステル系樹脂５〜５０質量％が好ましく、ポリフッ化ビニリデン系樹脂９０〜７５質量％とポリメタクリル酸エステル系樹脂１０〜２５質量％がより好ましい。ポリフッ化ビニリデン系樹脂が５０質量％未満では、安定性等ポリフッ化ビニリデン系樹脂が有する特性が小さい可能性があり、ポリフッ化ビニリデン系樹脂が９５質量％を超えると成形性が小さい可能性がある。
【００２０】
本発明の誘引剤とは、アメリカザリガニを誘引する物質をいう。誘引剤としては、動物性誘引剤と植物性誘引剤からなる群の１種以上が好ましく、動物性誘引剤と植物性誘引剤を併用することがより好ましい。動物性誘引剤と植物性誘引剤を併用する場合、動物性誘引剤と植物性誘引剤の混合比率は、動物性誘引剤と植物性誘引剤の合計１００質量％中、動物性誘引剤：植物性誘引剤＝２０〜８０質量％：２０〜８０質量％が好ましく、４０〜６０質量％：４０〜６０質量％がより好ましい。
【００２１】
本発明の動物性誘引剤としては、例えば、魚タンパク質加水分解物、粉砕甲殻類動物、貝類の粉末、魚粉、肉粉、肉骨粉、イカ粉等が挙げられる、動物性誘引剤としては、アメリカザリガニに対して誘引作用を有する水溶性物質が好ましい。本発明は、動物性誘引剤を含むものを乾燥し、粉末状態にしたものを使用する。これらの中では、誘引する効果が大きい点で、魚粉が好ましい。
【００２２】
本発明の植物性誘引剤としては、例えば、ブドウ糖、果糖、ショ糖、乳糖、麦芽糖、セロビオース、グリセロール、トウモロコシデンプン、小麦デンプン、米デンプン、ジャガイモデンプン等の（多）糖類や、大豆たんぱく質、グルテン、昆布粉、わかめ粉、椎茸粉等が挙げられる。一般に市販されている水性生物用の乾燥餌も使用できる。これらの中では、誘引する効果が大きい点で、（多）糖類が好ましい。
【００２３】
誘引剤の使用量は、樹脂組成物１００質量部に対して、５〜１５０質量部が好ましく、１０〜１００質量部がより好ましい。５質量部未満では、アメリカザリガニの誘引効果が認められない可能性があり、１５０質量部を超えるとシートの強度特性に影響を与える可能性がある。
【００２４】
本発明では、性能に影響のない範囲で、食用油、アミノ酸類、水溶性樹脂粉末、吸水性樹脂粉末、顔料、発泡剤等の添加剤を併用してもよい。
【００２５】
誘引剤等の添加剤を混入する方法としては特に制限はないが、例えば、樹脂組成物と添加剤を予め混合し、一般に使用される押出機を使用して溶融混練する方法が挙げられる。溶融混練する温度は１００〜２００℃が好ましく、１３０〜１８０℃が好ましい。
【００２６】
本発明の組成物は成形することによりアメリカザリガニ誘引シート（以下誘引シートということもある）が得られる。
【００２７】
本発明の誘引シートの製造方法は、特に限定するものではなく、一般的には溶融押出成形にてシート成形する方法が挙げられる。溶融押出成形する温度は１００〜２００℃が好ましく、１３０〜１８０℃が好ましい。
【００２８】
本発明の誘引シートの厚さは２０〜３００μｍが好ましく、５０〜２００μｍがより好ましい。２０μｍ未満では、破けたりする可能性があり、３００μｍを超えても効果が頭打ちになる可能性がある。
【００２９】
本発明の誘引シートは、誘引シート表面の親水性が向上し、誘引剤が水中を拡散しやすくなる点で、濡れ指数を４０ｍＮ／ｍ以上にすることが好ましい。濡れ指数が４０ｍＮ／ｍ未満では、誘引剤の拡散性が小さくなり、アメリカザリガニの捕獲数を向上しない可能性がある。濡れ指数の改質方法は特に限定するものではないが、一般的なコロナ放電処理が適用できる。
【００３０】
濡れ指数の測定は、ＪＩＳ  Ｋ  ６７６８「プラスチックフィルム及びシート−ぬれ張力試験方法」に準じて行う。
【００３１】
本発明の誘引シートの設置方法としては、例えば、アメリカザリガニが生息する場所（水田、水路、池等）において、捕獲用のわなの中に、適度なサイズに調整した本発明の誘引シートを設置し、そのわなを水中に沈めておく方法等が挙げられる。
【実施例】
【００３２】
以下実施例により、本発明をさらに具体的に説明する。本発明は下記の実施例に限定されるものではない。特記しない限り、温度２３℃で実施した。
【００３３】
（実施例１）
表１に示す樹脂組成物１００質量部と、表１に示す量の誘引剤とを配合した後、混練押出機により１５０℃で溶融押出成形し、シートを作製した。そのシート（縦１０ｃｍ×横１０ｃｍ）を捕獲用の籠状のわなの中に設置した。シートを設置したわなを、アメリカザリガニ２０匹の居る水槽（サイズ：長さ３ｍ×幅０．６ｍ×深さ０．２ｍ、水深５ｃｍ、わなは水槽の右端に設置、アメリカザリガニの放流は水槽の左端で実施、水槽から逃げないようにネットで開放部を保護）に設置した。わなは、一度捕獲されたら抜け出せないように返しのある構造とした。４８時間後のアメリカザリガニ捕獲数（捕獲数）を評価した。結果を表１に示す。比較のために、本発明以外の樹脂に誘引剤を配合した場合も評価した。
【００３４】
（使用材料）
ポリフッ化ビニリデン系樹脂（ＰＶＤＦ）：アルケマ社製、商品名カイナ−７２０（以下Ｋ−７２０と略称する）。
ポリメタクリル酸エステル系樹脂（ＰＭＭＡ）：三菱レイヨン（株）社製、商品名ハイペットＨＢＳ（アクリル系ゴムを含むポリメタクリル酸メチル系樹脂。以下ＨＢＳと略称する）
誘引剤Ａ：動物性、魚粉（サンマ節粉）、市販品
誘引剤Ｂ：動物性、イカ粉、市販品
誘引剤Ｃ：植物性、ブドウ糖、市販品
樹脂組成物ｘ：ポリフッ化ビニリデン系樹脂：ポリメタクリル酸エステル系樹脂＝８０：２０（質量比）の樹脂組成物、厚み：１００μｍ、濡れ指数４３ｍＮ／ｍ
樹脂組成物ａ：ポリプロピレン樹脂、厚み：１００μｍ、市販品
樹脂組成物ｂ：ポリ塩化ビニル樹脂、厚み：１００μｍ、市販品
樹脂組成物ｃ：エチレン−酢酸ビニル樹脂、厚み１００μｍ、市販品
樹脂組成物ｄ：キサンタンガム、厚み１００μｍ、市販品
【００３５】
【表１】
2017073979.tif 000002
【００３６】
表１より以下が判る。本発明のシートを用いることにより、アメリカザリガニの捕獲数が向上する。他のシートの場合、誘引効果が小さくなり、アメリカザリガニが効率よくわなに誘引されない。
【００３７】
（実施例２）
３ヶ月間浸漬したシートを用いたこと以外は、実施例１と同様に評価した。結果を表２に示す。３ヶ月間浸漬したシートは以下により得られた。表２に示す樹脂組成物１００質量部と、表２に示す量の誘引剤を配合した後、混練押出機により１５０℃で溶融押出成形し、シートを作製した。そのシート（縦１０ｃｍ×横１０ｃｍ）を水槽（サイズ：長さ３ｍ×幅０．６ｍ×深さ０．２ｍ、水深５ｃｍ）の水中に、３ヶ月間浸漬することにより、３ヶ月間浸漬したシートを得た。
【００３８】
【表２】
2017073979.tif 000003
【００３９】
表２より以下が判る。本発明のシートは、３ヶ月間水中に浸した後も、効果が変わらない。他のシートは、作製直後のシートを用いたときよりもアメリカザリガニの捕獲数が減少しているので、誘引剤が水中に溶け出し、消失している可能性が高い。
【００４０】
（実施例３）
表１に示す量のポリフッ化ビニリデン系樹脂と表１に示す量のポリメタクリル酸エステル系樹脂を配合した樹脂組成物１００質量部と、誘引剤Ａ５０質量部とを配合し、厚み１００μｍのシートを作製したこと以外は、実施例１と同様に行った。結果を表３に示す。
【００４１】
【表３】
2017073979.tif 000004
【００４２】
表３より以下が判る。本発明のシートを用いることにより、アメリカザリガニの捕獲数が向上する。本発明以外のシートを使用した場合、アメリカザリガニの捕獲数が減少する。
【００４３】
本発明の組成物は長期間に渡りアメリカザリガニの誘引効果を付与できるので、アメリカザリガニの駆除シートとして使用できる。本発明のシートを、水田畦畔等アメリカザリガニが生息する箇所に設置することにより、アメリカザリガニを長期間に渡り誘引し、捕獲できる。本発明は、生ものの餌と違い誘引効果が長期間継続するため経済的である。